(57)【特許請求の範囲】
【請求項１】
下記式（Ａ）：
ＬｉＦｅaＭｎbＭcＰＯ4・・・（Ａ）
（式中、ＭはＭｇ、Ｃａ、Ｓｒ、Ｙ、Ｚｒ、Ｍｏ、Ｂａ、Ｐｂ、Ｂｉ、Ｌａ、Ｃｅ、Ｎｄ又はＧｄを示す。ａ、ｂ及びｃは、０＜ａ＜０．５、０．５＜ｂ＜１、及び０≦ｃ≦０．２を満たし、かつ２ａ＋２ｂ＋（Ｍの価数）×ｃ＝２を満たす数を示す。）
で表され、かつＳを含まないオリビン型リチウムイオン二次電池用正極活物質の製造方法であって、
（ａ）シュウ酸金属塩、金属塩化物、及びこれらの水和物からなる１種又は２種以上の金属化合物、（ｂ）リン酸化合物、（ｃ）リチウム化合物、（ｄ）水、並びに（ｅ）ＮａＯＨ及びＫＯＨから選ばれる１種又は２種のｐＨ調整剤を含有し、かつ硫酸金属塩又はその水和物を含有しない混合物スラリーを撹拌して反応させることを特徴とする、オリビン型リチウムイオン二次電池用正極活物質の製造方法。
【請求項２】
混合物スラリーを、大気圧以下の雰囲気圧力で撹拌して反応させる、請求項１に記載のオリビン型リチウムイオン二次電池用正極活物質の製造方法。
【請求項３】
混合物スラリーを撹拌して反応させる際の温度が、１００℃未満である請求項１又は２に記載のオリビン型リチウムイオン二次電池用正極活物質の製造方法。
【請求項４】
混合物スラリーの２５℃におけるｐＨが、３．５〜９．０である、請求項１〜３のいずれか１項に記載のオリビン型リチウムイオン二次電池用正極活物質の製造方法。
【発明の詳細な説明】
【技術分野】
【０００１】
本発明は、Ｓを含まないオリビン型リチウムイオン二次電池用正極活物質及びその製造方法に関する。
【背景技術】
【０００２】
携帯電子機器、ハイブリッド自動車、電気自動車等に用いられる二次電池の開発が行われており、特にリチウムイオン二次電池は広く知られている。こうしたなか、オリビン型構造を有するＬｉ（Ｆｅ，Ｍｎ）ＰＯ4等のリチウム遷移金属リン酸塩化合物からなる正極活物質は、資源的な制約に大きく左右されることがなく、しかも高い安全性を発揮することができるため、高出力で大容量のリチウムイオン二次電池を得るのに最適な正極材料となる。そして、これらの有用な正極活物質を得るべく、従来より種々の開発がなされている。
【０００３】
例えば、特許文献１では、水熱反応を用いつつ、一次結晶粒子を超微粒子化してオリビン型正極活物質内のリチウムイオン拡散距離の短縮化を図り、得られる電池の性能向上を試みている。また特許文献２においても、水熱反応を用いた製造方法により、微細で均一なＬｉ（Ｆｅ，Ｍｎ）ＰＯ4結晶粒子を得ている。
【先行技術文献】
【特許文献】
【０００４】
【特許文献１】特開２０１０−２５１３０２号公報
【特許文献２】特表２００７−５１１４５８号公報
【発明の概要】
【発明が解決しようとする課題】
【０００５】
これら特許文献１〜２に記載されるような水熱反応を用いる製造方法において、溶解性や反応性等を加味する観点から、原料である金属塩としては、その多くが硫酸金属塩を用いている。しかしながら、硫酸金属塩を用いると、極微量ではあるものの、硫酸塩由来の不純物が残存する可能性が生じ、電池特性のさらなる向上を十分に図れないおそれもある。また、水熱反応には、１００℃以上の加温条件下での加圧の処理を要するため、専用の設備を整備せざるを得ないなか、かかる設備の劣化等を回避する上で、用い得る原料の金属塩の種類も制限されてしまう状況下にあり、依然として改善の余地がある。
【０００６】
したがって、本発明の課題は、優れた電池物性を実現する正極材料を得ることのできる、Ｓを含有することのないオリビン型リチウムイオン二次電池用正極活物質、及びその製造方法を提供することにある。
【課題を解決するための手段】
【０００７】
そこで本発明者らは、種々検討したところ、原料である金属化合物として硫酸金属塩を用いることなく、特定のｐＨ調整剤を用いる等により、Ｓを含むことのないオリビン型リチウムイオン二次電池用正極活物質を見出し、本発明を完成させるに至った。
【０００８】
すなわち、本発明は、下記式（Ａ）：
ＬｉＦｅaＭｎbＭcＰＯ4・・・（Ａ）
（式中、ＭはＭｇ、Ｃａ、Ｓｒ、Ｙ、Ｚｒ、Ｍｏ、Ｂａ、Ｐｂ、Ｂｉ、Ｌａ、Ｃｅ、Ｎｄ又はＧｄを示す。ａ、ｂ及びｃは、０＜ａ＜０．５、０．５＜ｂ＜１、及び０≦ｃ≦０．２を満たし、かつ２ａ＋２ｂ＋（Ｍの価数）×ｃ＝２を満たす数を示す。）
で表され、かつＳを含まないオリビン型リチウムイオン二次電池用正極活物質を提供することにある。
また、本発明は、（ａ）シュウ酸金属塩、金属塩化物、及びこれらの水和物からなる１種又は２種以上の金属化合物、（ｂ）リン酸化合物、（ｃ）リチウム化合物、（ｄ）水、並びに（ｅ）ＮａＯＨ及びＫＯＨから選ばれる１種又は２種のｐＨ調整剤を含有し、かつ硫酸金属塩を含有しない混合物スラリーを撹拌して反応させることを特徴とする、上記オリビン型リチウムイオン二次電池用正極活物質の製造方法を提供することにある。
【発明の効果】
【０００９】
本発明によれば、Ｓを含まないオリビン型リチウムイオン二次電池用正極活物質を実現することができ、硫酸塩由来の不純物等の生成を未然に防止することが可能であるとともに、かかる正極活物質は、電池特性に優れるリチウムイオン二次電池を得ることのできる正極材料としても、極めて有用である。
【発明を実施するための形態】
【００１０】
以下、本発明について詳細に説明する。
本発明のオリビン型リチウムイオン二次電池用正極活物質は、下記式（Ａ）：
ＬｉＦｅaＭｎbＭcＰＯ4・・・（Ａ）
（式中、ＭはＭｇ、Ｃａ、Ｓｒ、Ｙ、Ｚｒ、Ｍｏ、Ｂａ、Ｐｂ、Ｂｉ、Ｌａ、Ｃｅ、Ｎｄ又はＧｄを示す。ａ、ｂ及びｃは、０＜ａ＜０．５、０．５＜ｂ＜１、及び０≦ｃ≦０．２を満たし、かつ２ａ＋２ｂ＋（Ｍの価数）×ｃ＝２を満たす数を示す。）
で表され、かつＳを含まないことを特徴とする。
【００１１】
上記式（Ａ）で表されるオリビン型リチウムイオン二次電池用正極活物質は、少なくとも遷移金属であるマンガン（Ｍｎ）及び鉄（Ｆｅ）を含む。式（Ａ）中、Ｍは、Ｍｇ、Ｃａ、Ｓｒ、Ｙ、Ｚｒ、Ｍｏ、Ｂａ、Ｐｂ、Ｂｉ、Ｌａ、Ｃｅ、Ｎｄ又はＧｄを示し、好ましくはＭｇ、又はＺｒである。ａは、０＜ａ＜０．５であって、好ましくは０．１≦ａ≦０．３である。ｂは、０．５＜ｂ＜１であって、好ましくは０．７≦ｂ≦０．９である。ｃは、０≦ｃ≦０．２を満たし、好ましくは０≦ｃ≦０．１である。そして、これらａ、ｂ及びｃは、２ａ＋２ｂ＋（Ｍの価数）×ｃ＝２を満たす数である。上記式（Ａ）で表されるオリビン型リチウムイオン二次電池用正極活物質としては、具体的には、例えばＬｉＭｎ0.8Ｆｅ0.2ＰＯ4、ＬｉＭｎ0.75Ｆｅ0.15Ｍｇ0.1ＰＯ4、ＬｉＭｎ0.75Ｆｅ0.19Ｚｒ0.03ＰＯ4等が挙げられる。
【００１２】
本発明のオリビン型リチウムイオン二次電池用正極活物質は、Ｆｅ源及びＭｎ源として、シュウ酸金属塩、金属塩化物、及びこれらの水和物からなる１種又は２種以上の金属化合物を用い、かつ硫酸金属塩又はその水和物を用いることなく得られる、いわゆるリチウム金属リン酸塩化合物である。これにより、Ｓを含有することのないオリビン型リチウムイオン二次電池用正極活物質を実現することができる。かかる本発明のリチウム二次電池用正極活物質を得るための製造方法は、より具体的には、（ａ）シュウ酸金属塩、金属塩化物、及びこれらの水和物からなる１種又は２種以上の金属化合物、（ｂ）リン酸化合物、（ｃ）リチウム化合物、（ｄ）水、並びに（ｅ）ＮａＯＨ及びＫＯＨから選ばれる１種又は２種のｐＨ調整剤を含有し、かつ硫酸金属塩又はその水和物を含有しない混合物スラリーを撹拌して反応させる。
【００１３】
Ｆｅ源及びＭｎ源として、成分（ａ）のシュウ酸金属塩、金属塩化物、及びこれらの水和物からなる１種又は２種以上の金属化合物を用いる。かかる金属化合物を構成する金属としては、少なくともＦｅを含む遷移金属（Ｍ）、及び少なくともＭｎを含む遷移金属（Ｍ）以外の金属（Ｒ）が挙げられる。遷移金属（Ｍ）としては、Ｆｅのほか、例えば、Ｎｉ、Ｃｏ、Ａｌ、Ｚｎ、Ｍｎ、Ｖ、Ｚｒ、Ｙ、Ｍｏ、Ｌａ、Ｃｅ及びＮｄ等が挙げられる。遷移金属（Ｍ）以外の金属（Ｒ）としては、Ｍｇのほか、例えば、Ｃａ、Ｓｒ、Ｂａ、Ｐｂ、及びＢｉ等が挙げられる。これら金属化合物は、シュウ酸金属塩、金属塩化物、及びこれらの水和物からなり、１種単独で用いてもよく、２種以上組み合わせて用いてもよい。そして、硫酸金属塩又はその水和物は一切用いない。
【００１４】
成分（ｂ）のリン酸化合物としては、オルトリン酸、メタリン酸、ピロリン酸、三リン酸、四リン酸、リン酸アンモニウム、リン酸水素アンモニウム等が用いられる。なかでも、オルトリン酸が好ましい。
【００１５】
成分（ｃ）のリチウム化合物としては、フッ化リチウム、塩化リチウム、臭化リチウム、ヨウ化リチウム等のリチウム金属塩、水酸化リチウム、炭酸リチウム等が挙げられ、反応を容易に促進させる観点、及びコスト面等の観点から、炭酸リチウムを使用するのが好ましい。
【００１６】
混合物スラリー中における（ａ）金属化合物、（ｂ）リン酸化合物、及び（ｃ）リチウム化合物の金属化合物の含有量は、例えば、目的物がリン酸マンガン鉄リチウム（ＬｉＦｅ0.2Ｍｎ0.8ＰＯ4）の場合には、（ａ）金属（鉄・マンガン）化合物の含有量と（ｃ）リチウム化合物の含有量とのモル比は、金属イオン（鉄イオン及びマンガンイオンの合計）とリチウムイオンとの換算比（金属イオン：リチウムイオン）で１：１〜１：２．５が好ましい。また、（ｃ）リチウム化合物の含有量と（ｂ）リン酸化合物の含有量とのモル比は、リチウムイオンとリン酸イオンとの換算比（リチウムイオン：リン酸イオン）で１：１〜２．５：１であるのが好ましい。
【００１７】
混合物スラリー中における成分（ｄ）の水の含有量は、原料化合物の溶解性、撹拌の容易性、合成の効率等の点から、成分（ｂ）のリン酸化合物のリンイオン１モルに対して１０〜５０モルが好ましく、さらに１３〜３０モルが好ましい。
【００１８】
成分（ｅ）のＮａＯＨ及びＫＯＨから選ばれる１種又は２種のｐＨ調整剤は、混合物スラリー中において成分（ｄ）の水が介在するなか、必要以上の加温や加圧を要することなく、必ずしも硫酸金属塩を用いずとも上記成分（ａ）〜（ｃ）の反応を良好に促進する作用をもたらすものと考えられ、Ｓを含まない活物質の実現が可能となる。成分（ｅ）のなかでも、得られる電池特性をより高める観点から、ＮａＯＨであるのが好ましい。
【００１９】
混合物スラリー中における成分（ｃ）のリチウム化合物の含有量と成分（ｅ）のＮａＯＨ及びＫＯＨから選ばれる１種又は２種のｐＨ調整剤の含有量とのモル比は、リチウムイオンと水酸化物イオンとの換算比（リチウムイオン：水酸化物イオン）で２．５：０．５〜１：２であるのが好ましく、２：１〜１：１．５であるのがより好ましい。
【００２０】
混合物スラリーを得るにあたり、これら成分（ａ）〜（ｅ）の添加順序は特に限定されないが、副反応を防止し、反応を容易に進行させる観点から、少なくとも予め（ｂ）リン酸化合物、（ｃ）リチウム化合物、（ｄ）水、及び（ｅ）ｐＨ調整剤を混合して前駆体スラリーを調製した後、（ａ）金属化合物を添加して、混合物スラリーを得るのが好ましい。すなわち、このような順序で原料を添加すると、凝結が生じることなく、撹拌も容易となり、必要以上の加温や加圧を要することなく反応を良好に進行させることができる。
【００２１】
（ｃ）リチウム化合物、（ｂ）リン酸化合物、（ｄ）水、及び（ｅ）ｐＨ調整剤の添加順序は特に限定されないが、得られる混合物スラリーの分散性等を高める観点、及び反応を良好に進行させる観点から、予め（ｃ）リチウム化合物、（ｅ）ｐＨ調整剤、及び（ｄ）水を混合し、スラリー水を得るのが好ましい。かかるスラリー水は、（ｄ）水１００質量部に対し、２０〜５０質量部の（ｃ）リチウム化合物を含有するのが好ましく、２５〜４５質量部の（ｃ）リチウム化合物を含有するのがより好ましく、３０〜４０質量部の（ｃ）リチウム化合物を含有するのがさらに好ましい。次いで、得られたスラリー水に（ｂ）リン酸化合物を滴下しながら撹拌して、上記前駆体スラリーを得るのが好ましい。（ｂ）リン酸化合物を滴下して少量ずつ加えながら撹拌することで、得られる前駆体スラリー中における反応が良好に進行して、生成する前駆体粒子が均一に分散しつつ生成され、かかる粒子が不要に凝集するのをも効果的に抑制することができる。
なお、（ｂ）リン酸化合物としてオルトリン酸（Ｈ3ＰＯ4）を用いる場合、７０〜９０質量％濃度の水溶液として用いるのが好ましい。（ｂ）リン酸化合物の上記スラリー水への滴下速度は、好ましくは１５〜５０ｍＬ／分であり、より好ましくは２０〜４５ｍＬ／分であり、さらに好ましくは２８〜４０ｍＬ／分である。また、スラリー水の撹拌時間は、好ましくは１〜２４時間であり、より好ましくは５〜１５時間である。
【００２２】
スラリー水を撹拌する際における、スラリー水の温度は、好ましくは２０〜９０℃であり、より好ましくは２０〜７０℃である。
なお、スラリー水を撹拌する際、さらにスラリー水の沸点温度以下に冷却するのが好ましい。具体的には、８０℃以下に冷却するのが好ましく、２０〜６０℃に冷却するのがより好ましい。
【００２３】
上記前駆体スラリーは、リン１モルに対し、リチウムを１〜２．５モル含有するのが好ましく、１．５〜２．５モル含有するのがより好ましい。リチウムのモル量が上記下限値に満たない場合は、未反応のリン酸の増大によって必要以上のｐＨ低下を招き、続く工程中に不要な金属水和物が生成して混合物の粘度が増大してしまい、反応を良好に進行させることができなくなるおそれがある。一方、リチウムのモル量が上記上限値を超えると、良好な性能をもたらすリチウム金属リン酸塩化合物が得られないおそれがある。
【００２４】
上記調製した前駆体スラリーに、（ａ）金属化合物を添加すればよく、かかる金属化合物の添加順序は特に制限されない。また、これらの化合物を添加するとともに、必要に応じて酸化防止剤を添加してもよい。かかる酸化防止剤としては、亜硫酸ナトリウム（Ｎａ2ＳＯ3）、ハイドロサルファイトナトリウム（Ｎａ2Ｓ2Ｏ4）、アンモニア水等を使用することができる。酸化防止剤の添加量は、過剰に添加されることでリチウム金属リン酸塩化合物の生成が抑制されるのを防止する観点から、（ａ）金属化合物１モルに対し、好ましくは０．０１〜１モルであり、より好ましくは０．０３〜０．５モルである。
【００２５】
上記成分（ａ）〜（ｅ）を含有する混合物スラリーの２５℃におけるｐＨは、副反応を防止する観点、及び反応を良好に進行させる観点から、好ましくは３．５〜９．０であり、より好ましくは４．０〜８．０であり、さらに好ましくは４．５〜７．５である。
【００２６】
得られた混合物スラリーは、大気圧以下の雰囲気圧力で撹拌して、目的物を生成させるための反応を進行させることができる。大気圧以下とは、具体的には０．１ＭＰａ以下であればよい。すなわち、本発明の製造方法は、特段加圧する必要なく、また大がかりな装置を要することなく、反応を良好に進行させてＳを含有しないリチウム金属リン酸塩化合物を容易に得ることができる。撹拌する時間は、好ましくは６〜４８時間であり、より好ましくは１２〜２４時間である。
また、反応させる際の温度は、好ましくは１００℃未満であり、より好ましくは６５〜９５℃であり、さらに好ましくは７０〜９０℃である。したがって、過度の加熱や加圧を要することがなく、反応を良好に進行させることができる。
なお、混合物スラリー撹拌する際に用いる装置としては、特に制限されず、バッチ式、連続式のいずれであってもよく、加熱方式（間接又は直接）のものも使用することができる。
【００２７】
上記混合物スラリーを撹拌して反応させ、次いでろ過することにより、オリビン型リチウムイオン二次電池用正極活物質の粒子が高収率で得られ、その結晶度も高い。かかる粒子の平均粒径は、リチウムイオン電池の電池特性を高める観点から、好ましくは１０〜５００ｎｍであり、より好ましくは１０〜１００ｎｍである。
【００２８】
得られたオリビン型リチウムイオン二次電池用正極活物質は、洗浄後にろ過し、次いで乾燥することにより、単離することができる。洗浄する際における水の使用量は、オリビン型リチウムイオン二次電池用正極活物質１質量部に対し、好ましくは５〜１００質量部であり、より好ましくは５〜５０質量部である。乾燥手段としては、凍結乾燥、真空乾燥、噴霧乾燥、箱型乾燥、流動床乾燥、外熱式乾燥が挙げられる。なかでも、凍結乾燥が好ましい。また、乾燥する際、予めオリビン型リチウムイオン二次電池用正極活物質を用いて調製したスラリーを用いるのがよい。かかるスラリーにおけるオリビン型リチウムイオン二次電池用正極活物質の含有量（固形分濃度）は、電池特性を高める観点から、好ましくは２０〜６０質量％であり、より好ましくは３０〜５０質量％であり、さらに好ましくは３５〜４５質量％である。
【００２９】
この際、分散剤や増粘剤をスラリーに少量添加しても良く、分散剤としては、例えば、ポリカルボン酸系、ポリエーテル系、ポリアクリル酸系などを用いることができる。
増粘剤としては、例えば、酢酸、クエン酸などの有機酸を用いることができる。
【００３０】
こうして得られる乾燥物については、乾燥時又は乾燥後にセパレータ、サイクロン、篩等で分級してもよく、また乳鉢ピンミル、ロールミル、クラッシャー等を用いて粉砕してもよい。また、より優れた電池特性を発揮させる観点から、得られた粒子の表面に炭素を担持させるべく、炭素源としてグルコース、ポリビニルアルコール、カルボキシメチルセルロース、カーボンブラック等の導電性炭素材料を用い、得られたオリビン型リチウムイオン二次電池用正極活物質及び導電性炭素材料を含有するスラリーを調製し、造粒後に焼成する処理を施してもよい。かかるスラリーには、適宜、有機バインダー、無機バインダーを含有させてもよい。
なお、かかる焼成する処理を施す場合、不活性ガス雰囲気下又は還元条件下で、好ましくは５００〜８００℃で１０分〜２４時間、より好ましくは６００〜７００℃で０．５〜３時間焼成するのが好ましい。焼成に用いる装置としては、焼成雰囲気及び温度の調整が可能なものであれば特に制限されず、バッチ式、連続式、加熱方式（間接又は直接）のいずれの方式のものも使用することができる。かかる装置としては、例えば、外熱キルンやローラーハース等の管状電気炉が挙げられる。
【００３１】
得られたオリビン型リチウムイオン二次電池用正極活物質の平均粒径は、電池特性を高める観点から、好ましくは３〜１５０μｍであり、より好ましくは３〜１００μｍであり、さらに好ましくは５〜５０μｍである。
【００３２】
本発明のオリビン型リチウムイオン二次電池用正極活物質を含むリチウムイオン電池用正極を適用できるリチウムイオン電池としては、正極と負極と電解液とセパレータを必須構成とするものであれば特に限定されない。
【００３３】
ここで、負極については、リチウムイオンを充電時には吸蔵し、かつ放電時には放出することができれば、その材料構成で特に限定されるものではなく、公知の材料構成のものを用いることができる。たとえば、リチウム金属、グラファイト又は非晶質炭素等の炭素材料等である。そしてリチウムを電気化学的に吸蔵・放出し得るインターカレート材料で形成された電極、特に炭素材料を用いることが好ましい。
【００３４】
電解液は、有機溶媒に支持塩を溶解させたものである。有機溶媒は、通常リチウムイオン二次電池の電解液の用いられる有機溶媒であれば特に限定されるものではなく、例えば、カーボネート類、ハロゲン化炭化水素、エーテル類、ケトン類、ニトリル類、ラクトン類、オキソラン化合物等を用いることができる。
【００３５】
支持塩は、その種類が特に限定されるものではないが、ＬｉＰＦ6、ＬｉＢＦ4、ＬｉＣｌＯ4及びＬｉＡｓＦ6から選ばれる無機塩、該無機塩の誘導体、ＬｉＳＯ3ＣＦ3、ＬｉＣ（ＳＯ3ＣＦ3）2及びＬｉＮ（ＳＯ3ＣＦ3）2、ＬｉＮ（ＳＯ2Ｃ2Ｆ5）2及びＬｉＮ（ＳＯ2ＣＦ3）（ＳＯ2Ｃ4Ｆ9）から選ばれる有機塩、並びに該有機塩の誘導体の少なくとも１種であることが好ましい。
【００３６】
セパレータは、正極及び負極を電気的に絶縁し、電解液を保持する役割を果たすものである。たとえば、多孔性合成樹脂膜、特にポリオレフィン系高分子（ポリエチレン、ポリプロピレン）の多孔膜を用いればよい。
【実施例１】
【００３７】
以下、本発明について、実施例に基づき具体的に説明するが、本発明はこれら実施例に限定されるものではない。
【００３８】
［実施例１］
ＬｉＯＨ・Ｈ2Ｏ ２．５１８ｇ（６０ｍｍｏｌ）、ＮａＯＨ ４．８ｇ（１２０ｍｍｏｌ）、水 ９０ｍＬを混合してスラリー水を得た。次いで、得られたスラリー水を、２５℃の温度に保持しながら１０分間撹拌しつつ８５％のリン酸水溶液 ５．８７９ｇを３５ｍＬ／分で滴下し、続いて１２時間撹拌することにより前駆体スラリーを得た。かかる前駆体スラリーは、窒素ガスパージにて溶存酸素濃度を０．５ｍｇ／Ｌとし、リン１モルに対し、１モルのリチウムを含有していた。
【００３９】
次に、得られた前駆体スラリー全量に対し、ＭｎＣｌ2・４Ｈ2Ｏ １５．８３ｇ、ＦｅＣＬ2・４Ｈ2Ｏ ３．９８ｇを添加して、ｐＨ６．０の混合物スラリーを得た。このとき、添加したＭｎＣｌ2とＦｅＣＬ2のモル比（マンガン化合物：鉄化合物）は、４：１であった。また、混合物スラリー中におけるリチウム化合物の含有量とＮａＯＨの含有量とのモル比（リチウムイオン：水酸化物イオン）は０．５：１であった。
続いて、得られた混合物スラリーを窒素ガスパージにて０．１ＭＰａの雰囲気圧力下、８０℃で１２時間撹拌し、反応を進行させた。生成した結晶をろ過し、次いで結晶１質量部に対し、１２質量部の水により洗浄した。洗浄した結晶を−６０℃で１２時間凍結乾燥して、正極活物質であるリン酸マンガン鉄リチウム化合物（ＬｉＭｎ0.8Ｆｅ0.2ＰＯ4）を得た。
【００４０】
そして、得られたリン酸マンガン鉄リチウム化合物 １０ｇ、グルコース ０．４１ｇ、エタノール ９０ｇ、及び水 １０ｍＬを１時間遊星ボールミル（媒体１ｍｍФ）にて粉砕・混合してろ過した後、アルゴン水素雰囲気下（水素濃度３％）、７００℃で１時間焼成して、炭素を担持させてなるリチウム二次電池用正極活物質（炭素量：活物質中に５質量％）を得た。
【００４１】
［実施例２］
ＬｉＯＨ・Ｈ2Ｏを５．０３５ｇ（１２０ｍｍｏｌ）、ＮａＯＨを２．４ｇ（６０ｍｍｏｌ）とし、混合物スラリー（リチウム化合物の含有量とＮａＯＨの含有量とのモル比（リチウムイオン：水酸化物イオン）＝２．０：１、ｐＨ＝５．８）を得た以外、実施例１と同様にして正極活物質を得た。
【００４２】
［実施例３］
ＬｉＯＨ・Ｈ2Ｏを６．２９５ｇ（１５０ｍｍｏｌ）、ＮａＯＨを１．２ｇ（３０ｍｍｏｌ）とし、混合物スラリー（リチウム化合物の含有量とＮａＯＨの含有量とのモル比（リチウムイオン：水酸化物イオン）＝５．０：１、ｐＨ＝５．４）を得た以外、実施例１と同様にして正極活物質を得た。
【００４３】
［実施例４］
ＮａＯＨを４．４ｇ（１１０ｍｍｏｌ）とし、混合物スラリー（リチウム化合物の含有量とＮａＯＨの含有量とのモル比（リチウムイオン：水酸化物イオン）＝０．５４５：１、ｐＨ＝３．５）を得た以外、実施例１と同様にして正極活物質を得た。
【００４４】
［実施例５］
ＮａＯＨを５．６ｇ（１４０ｍｍｏｌ）とし、混合物スラリー（リチウム化合物の含有量とＮａＯＨの含有量とのモル比（リチウムイオン：水酸化物イオン）＝０．４２９：１、ｐＨ＝８．０）を得た以外、実施例１と同様にして正極活物質を得た。
【００４５】
［実施例６］
反応温度を７０℃とした以外、実施例１と同様にして正極活物質を得た。
【００４６】
［実施例７］
ＭｎＣｌ2・４Ｈ2Ｏを８．９０６ｇ（４５ｍｍｏｌ）、ＦｅＣｌ2・４Ｈ2Ｏを１．７８９ｇ（９ｍｍｏｌ）とし、ＭｇＣｌ2・６Ｈ2Ｏを１．２２０ｇ（６ｍｍｏｌ）を添加し、混合物スラリー（リチウム化合物の含有量とＮａＯＨの含有量とのモル比（リチウムイオン：水酸化物イオン）＝０．５４５：１、ｐＨ＝５．８、リン１モルに対して１モルのリチウムを含有）を得た以外、実施例２と同様にして正極活物質を得た。
【００４７】
［実施例８］
ＭｎＣｌ2・４Ｈ2Ｏを８．９０６ｇ（４５ｍｍｏｌ）、ＦｅＣｌ2・４Ｈ2Ｏを２．２６６ｇ（１１．４ｍｍｏｌ）とし、ＺｒＣｌ2Ｏ・８Ｈ2Ｏを０．５８０ｇ（１．８ｍｍｏｌ）を添加し、混合物スラリー（リチウム化合物の含有量とＮａＯＨの含有量とのモル比（リチウムイオン：水酸化物イオン）＝０．５４５：１、ｐＨ＝５．９、リン１モルに対して１モルのリチウムを含有）を得た以外、実施例２と同様にして正極活物質を得た。
【００４８】
［実施例９］
ＭｎＣｌ2・４Ｈ2Ｏ、及びＦｅＣＬ2・４Ｈ2Ｏの代わりに、Ｍｎ（Ｃ2Ｏ4）・２Ｈ2Ｏ １４．３２ｇ、及びＦｅ（Ｃ2Ｏ4）・２Ｈ2Ｏ ３．６０ｇを用い、混合物スラリー（リチウム化合物の含有量とＮａＯＨの含有量とのモル比（リチウムイオン：水酸化物イオン）＝０．５：１、ｐＨ＝６．５）を得た以外、実施例１と同様にして正極活物質を得た。
【００４９】
［実施例１０］
ＬｉＯＨ・Ｈ2Ｏを５．０３５ｇ（１２０ｍｍｏｌ）、ＮａＯＨを２．４ｇ（６０ｍｍｏｌ）とし、ＭｎＣｌ2・４Ｈ2Ｏ、及びＦｅＣＬ2・４Ｈ2Ｏの代わりに、Ｍｎ（Ｃ2Ｏ4）・２Ｈ2Ｏ １４．３２ｇ、及びＦｅ（Ｃ2Ｏ4）・２Ｈ2Ｏ ３．６０ｇを用い、混合物スラリー（リチウム化合物の含有量とＮａＯＨの含有量とのモル比（リチウムイオン：水酸化物イオン）＝２．０：１、ｐＨ＝６．０）を得た以外、実施例１と同様にして正極活物質を得た。
【００５０】
［実施例１１］
ＬｉＯＨ・Ｈ2Ｏを６．２９５ｇ（１５０ｍｍｏｌ）、ＮａＯＨを１．２ｇ（３０ｍｍｏｌ）とし、ＭｎＣｌ2・４Ｈ2Ｏ、及びＦｅＣＬ2・４Ｈ2Ｏの代わりに、Ｍｎ（Ｃ2Ｏ4）・２Ｈ2Ｏ １４．３２ｇ、及びＦｅ（Ｃ2Ｏ4）・２Ｈ2Ｏ ３．６０ｇを用い、混合物スラリー（リチウム化合物の含有量とＮａＯＨの含有量とのモル比（リチウムイオン：水酸化物イオン）＝５．０：１、ｐＨ＝５．８）を得た以外、実施例１と同様にして正極活物質を得た。
【００５１】
［比較例１］
ＬｉＯＨ・Ｈ2Ｏ ２．５１８ｇ（６０ｍｍｏｌ）、ＮａＯＨ ４．８ｇ（１２０ｍｍｏｌ）、水 ９０ｍＬを混合してスラリー水を得た。次いで、得られたスラリー水を、２５℃の温度に保持しながら２分間撹拌しつつ８５％のリン酸水溶液 ５．８７９ｇを３５ｍＬ／分で滴下し、続いて１２時間撹拌することにより前駆体スラリーを得た。かかる前駆体スラリーは、窒素ガスパージにて溶存酸素濃度を０．５ｍｇ／Ｌとし、リン１モルに対し、１モルのリチウムを含有していた。
【００５２】
次に、得られた前駆体スラリー全量に対し、ＭｎＳＯ4・５Ｈ2Ｏ １９．２９ｇ、ＦｅＳＯ4・７Ｈ2Ｏ ４．１７ｇを添加して、ｐＨ６．０の混合物スラリーを得た。このとき、添加したＭｎＣｌ2とＦｅＣＬ2のモル比（マンガン化合物：鉄化合物）は、４：１であった。また、混合物スラリー中におけるリチウム化合物の含有量とＮａＯＨの含有量とのモル比（リチウムイオン：水酸化物イオン）は０．５：１であった。
続いて、得られた混合物スラリーを窒素ガスパージにて０．１ＭＰａの雰囲気圧力下、８０℃で１２時間撹拌し、反応を進行させた。生成した結晶をろ過し、次いで結晶１質量部に対し、１２質量部の水により洗浄した。洗浄した結晶を−６０℃で１２時間凍結乾燥して、正極活物質であるリン酸マンガン鉄リチウム化合物（ＬｉＭｎ0.8Ｆｅ0.2ＰＯ4）を得た。
実施例１〜１１、比較例１の上記諸条件等を表１に示す。
【００５３】
【表１】
0005876558.tif 000002
【００５４】
《試験例１：生成相の観察、Ｓ及びＣｌの含有量測定》
実施例１〜１１及び比較例１で得られた正極活物質を用い、ＸＲＤ分析により生成相を観察し、評価した。また、Ｓ成分の含有量を誘導結合プラズマ発光分光分析装置（ＩＣＰ−ＡＥＳ、堀場製作所製）で測定し、Ｃｌ成分の含有量をイオン分析計（東亜ディーケーケー製）で測定した。
結果を表２に示す。
【００５５】
【表２】
0005876558.tif 000003
【００５６】
《試験例２：充放電特性の評価》
実施例１〜１１及び比較例１で得られた正極活物質を用い、リチウムイオン二次電池の正極を作製した。具体的には、得られた正極活物質、ケッチェンブラック、ポリフッ化ビニリデンを重量比７５：１５：１０の配合割合で混合し、これにＮ−メチル−２−ピロリドンを加えて充分混練し、正極スラリーを調製した。正極スラリーを厚さ２０μｍのアルミニウム箔からなる集電体に塗工機を用いて塗布し、８０℃で１２時間の真空乾燥を行った。その後、φ１４ｍｍの円盤状に打ち抜いてハンドプレスを用いて１６ＭＰａで２分間プレスし、正極とした。
次いで、上記の正極を用いてコイン型リチウムイオン二次電池を構築した。負極には、φ１５ｍｍに打ち抜いたリチウム箔を用いた。電解液には、エチレンカーボネート及びエチルメチルカーボネートを体積比１：１の割合で混合した混合溶媒に、ＬｉＰＦ6を１ｍｏｌ／Ｌの濃度で溶解したものを用いた。セパレータには、ポリプロピレンなどの高分子多孔フィルムなど、公知のものを用いた。これらの電池部品を露点が−５０℃以下の雰囲気で常法により組み込み収容し、コイン型リチウム二次電池（ＣＲ−２０３２）を製造した。
【００５７】
製造したリチウム二次電池を用い、放電容量測定装置（ＨＪ−１００１ＳＤ８、北斗電工製）にて充放電を１サイクル行った。充電条件は、電流０．１ＣＡ（１７ｍＡｈ／ｇ）、電圧４．５Ｖの定電流電圧充電とし、放電条件は電流３ＣＡ（５１０ｍＡｈ／ｇ）、電圧２．０Ｖの定電流電圧放電とした。
結果を表３に示す。
【００５８】
【表３】
0005876558.tif 000004
【００５９】
表１〜３の結果より、実施例１〜１１で得られた活物質は、Ｓが一切含まれていない上、従来の正極活物質（比較例１）と同等の電池特性を発揮できることがわかる。
【要約】
【課題】優れた電池物性を実現する正極材料を得ることのできる、Ｓを含有することのないオリビン型リチウムイオン二次電池用正極活物質、及びその製造方法を提供する。
【解決手段】下記式（Ａ）：
ＬｉＦｅaＭｎbＭcＰＯ4・・・（Ａ）
（式中、ＭはＭｇ、Ｃａ、Ｓｒ、Ｙ、Ｚｒ、Ｍｏ、Ｂａ、Ｐｂ、Ｂｉ、Ｌａ、Ｃｅ、Ｎｄ又はＧｄを示す。ａ、ｂ及びｃは、０＜ａ＜０．５、０．５＜ｂ＜１、及び０≦ｃ≦０．２を満たし、かつ２ａ＋２ｂ＋（Ｍの価数）×ｃ＝２を満たす数を示す。）
で表され、かつＳを含まないオリビン型リチウムイオン二次電池用正極活物質。
【選択図】なし